(57)【要約】【課題】建材ボードの被印刷面に起伏があった場合でも効率良く、鮮映で均一な画質が得られるうえ、従来の印刷方式では表現できなかった凹凸による触感までをも表現することができる絵柄印刷塗膜および粒状物水性定着剤を提供する。【解決手段】建材ボードの上に形成される絵柄印刷塗膜であって、この絵柄印刷塗膜は；水性ベース塗膜；粒状物水性定着剤膜；この粒状物水性定着剤膜によって定着された粒状印刷絵柄、および；水性クリヤー塗膜；から構成される複層塗膜であり、この粒状物水性定着剤膜は、粒状物水性定着剤を塗液塗布量２０〜１６０ｇ／ｍ２で塗装して得られる塗膜であり、この粒状物水性定着剤のチクソトロピーインデックスは１．５〜１０であり、この粒状物水性定着剤膜に含まれる塗膜形成性樹脂の硬度が、１０℃における鉛筆硬度でＦまたはＦより低い、絵柄印刷塗膜。【選択図】図１
2010005836.tif 000002
【特許請求の範囲】
【請求項１】
建材ボードの上に形成される絵柄印刷塗膜であって、
該絵柄印刷塗膜は、
該建材ボードの表面を被覆する水性ベース塗膜、
該水性ベース塗膜の少なくとも一部上に形成された粒状物水性定着剤膜、
該粒状物水性定着剤膜によって定着された粒状印刷絵柄、および
該水性ベース塗膜、粒状物水性定着剤膜および粒状印刷絵柄を被覆する水性クリヤー塗膜、
から構成される複層塗膜であり、
該粒状印刷絵柄は、孔版印刷システムにより粒状印刷材を絵柄状に落下印刷して形成された絵柄であり、
該粒状物水性定着剤膜は、粒状物水性定着剤を塗液塗布量２０〜１６０ｇ／ｍ２で塗装して得られる塗膜であり、該粒状物水性定着剤は、アクリルエマルション、アクリルシリコンエマルション、フッ素樹脂エマルション、ウレタンディスパーションからなる群から選択される塗膜形成水性樹脂；および粘性調整剤；を少なくとも含む定着剤であり、
該粒状物水性定着剤のチクソトロピーインデックスは１．５〜１０であり、
該粒状物水性定着剤膜に含まれる塗膜形成性樹脂の硬度が、１０℃における鉛筆硬度でＦまたはＦより低い、
絵柄印刷塗膜。
【請求項２】
前記粒状印刷材は、砂、硅砂、カラーサンド、ビーズ、カラーチップ、鉱物チップ、ガラスチップ、木質チップ、顔料、および、カラービーズよりなる群から選ばれる少なくとも一種である、請求項１記載の絵柄印刷塗膜。
【請求項３】
前記建材ボードおよび水性ベース塗膜の間にさらに、シーラー層が設けられている、請求項１または２記載の絵柄印刷塗膜。
【請求項４】
建材ボードの上に形成される絵柄印刷塗膜の形成方法であって、下記工程：
建材ボードの上に水性ベース塗料組成物を塗装し、水性ベース塗膜を形成する工程、
得られた水性ベース塗膜の全面に粒状物水性定着剤を塗液塗布量２０〜１６０ｇ／ｍ２で塗装し、粒状物水性定着剤膜を形成する工程、
得られた粒状物水性定着剤膜の上に、粒状物水性定着剤膜がウェットの状態で、孔版印刷システムを用いて粒状印刷材を絵柄状に落下印刷させ、粒状印刷絵柄を定着させる工程、および
水性クリヤー塗料組成物を塗装し、該水性ベース塗膜、粒状物水性定着剤膜および粒状印刷絵柄を被覆する水性クリヤー塗膜を形成する工程：
を少なくとも包含し、
該粒状物水性定着剤は、アクリルエマルション、アクリルシリコンエマルション、フッ素樹脂エマルション、ウレタンディスパーションからなる群から選択される塗膜形成水性樹脂；および粘性調整剤；を少なくとも含む定着剤であり、
該粒状物水性定着剤のチクソトロピーインデックスは１．５〜１０であり、
該粒状物水性定着剤膜に含まれる塗膜形成性樹脂の硬度が、１０℃における鉛筆硬度でＦまたはＦより低い、
絵柄印刷塗膜の形成方法。
【請求項５】
建材ボードの上に形成される絵柄印刷塗膜の形成方法であって、下記工程：
建材ボードの上に水性ベース塗料組成物を塗装し、水性ベース塗膜を形成する工程、
得られた水性ベース塗膜の一部に粒状物水性定着剤を塗液塗布量２０〜１６０ｇ／ｍ２で塗装し、粒状物水性定着剤膜を形成する工程、
得られた粒状物水性定着剤膜の上に、粒状物水性定着剤膜がウェットの状態で、孔版印刷システムを用いて粒状印刷材を絵柄状に落下印刷させ、粒状印刷絵柄を定着させる工程、および
水性クリヤー塗料組成物を塗装し、該水性ベース塗膜、粒状物水性定着剤膜および粒状印刷絵柄を被覆する水性クリヤー塗膜を形成する工程：
を少なくとも包含し、
該粒状物水性定着剤は、アクリルエマルション、アクリルシリコンエマルション、フッ素樹脂エマルション、ウレタンディスパーションからなる群から選択される塗膜形成水性樹脂；および粘性調整剤；を少なくとも含む定着剤であり、
該粒状物水性定着剤のチクソトロピーインデックスは１．５〜１０であり、
該粒状物水性定着剤膜に含まれる塗膜形成性樹脂の硬度が、１０℃における鉛筆硬度でＦまたはＦより低い、
絵柄印刷塗膜の形成方法。
【請求項６】
前記粒状印刷絵柄を定着させる工程の前または後であって、かつ水性クリヤー塗膜を形成する工程の前において、さらに、ウェット状態の粒状物水性定着剤膜上に粒状印刷材を落下させる工程、を包含する、請求項４または５記載の絵柄印刷塗膜の形成方法。
【請求項７】
前記水性クリヤー塗膜を形成する水性クリヤー塗料組成物は、前記粒状物水性定着剤を含む、請求項４〜６いずれかに記載の絵柄印刷塗膜の形成方法。
【請求項８】
前記粒状印刷絵柄を定着させる工程は、ウェットの状態の粒状物水性定着剤膜の上に、孔版印刷システムを用いて粒状印刷材を絵柄状に落下印刷させ、次いで余剰の粒状印刷材をエアーブローで除去することによって、粒状印刷絵柄を定着させる工程である、請求項４〜７いずれかに記載の絵柄印刷塗膜の形成方法。
【請求項９】
粒状印刷材の定着に用いられる絵柄印刷塗膜用の粒状物水性定着剤であって、
該粒状物水性定着剤は、アクリルエマルション、アクリルシリコンエマルション、フッ素樹脂エマルション、ウレタンディスパーションからなる群から選択される塗膜形成水性樹脂；および粘性調整剤；を少なくとも含み、
該粒状物水性定着剤のチクソトロピーインデックスは１．５〜１０であり、
該粒状物水性定着剤に含まれる塗膜形成性樹脂の硬度が、１０℃における鉛筆硬度でＦまたはＦより低い、
粒状物水性定着剤。
【請求項１０】
請求項４〜８いずれかに記載の絵柄印刷塗膜の形成方法において、前記粒状印刷材として、砂、硅砂、カラーサンド、ビーズ、カラーチップ、鉱物チップ、ガラスチップ、木質チップ、顔料、および、カラービーズよりなる群から選ばれる材料を用いることを特徴とする、建材ボードに形成される絵柄印刷塗膜のデザイン設計方法。
【発明の詳細な説明】
【技術分野】
【０００１】
本発明は、絵柄印刷塗膜、絵柄印刷塗膜の形成方法、および絵柄印刷塗膜の形成に用いられる粒状物水性定着剤に関し、特に、凹凸による触感を表現できる絵柄印刷塗膜、絵柄印刷塗膜の形成方法、および絵柄印刷塗膜の形成に用いられる粒状物水性定着剤に関する。
【背景技術】
【０００２】
被印刷物上に絵柄を形成する手法の一つとして、孔版印刷が挙げられる。この孔版印刷は、スクリーン印刷に代表されるように、絵柄を形成した孔版を作成してインキ等の着色樹脂粒子を版穴から押し出し、孔版の下に配置した被印刷物上に印刷するものである。
【０００３】
例えばスクリーン印刷では、絵柄を形成した孔版は、ナイロン（商標）、テトロン（商標）、ステンレス等の織物を枠に張り、光工学的方法等で版膜（レジスト）を形成することで絵柄以外の織物の目を塞ぎ作成する。インキ等の着色樹脂粒子は、孔版の上からスキージと呼ばれるヘラ状のゴム板で加圧され、孔版の版膜のない部分の版穴を透過し、孔版の下の被印刷物上に絵柄が形成される。
【０００４】
このスクリーン印刷によれば、被印刷物上に印刷されたインキ層を厚くすることができるうえ、孔版が柔軟であるので被印刷物の形状にとらわれることがなく、曲面や立体的なものであっても印刷が可能である。
【０００５】
しかしながら、従来の孔版印刷では、孔版と被印刷物とを接触させる必要があったため、被印刷物の被印刷面に起伏があった場合には印刷がほとんど不可能であった。また、孔版と被印刷物とが接触しているため、高速印刷に対応したロータリー式の印刷装置では、孔版の回転速度と被印刷物の搬送速度とを、同じ速度になるように設定する必要があった。このため、被印刷物の印刷長さ等の印刷条件を変更する際には、孔版の交換や回転速度の変更をその都度行う必要があり、量産性を低下させていた。
【０００６】
このような不具合を解決すべく、様々な印刷方式が考案されており、例えば、孔版と被印刷物を離隔し、インキ等の着色樹脂粒子を帯電させ、版孔からブラシ等により帯電した着色樹脂粒子を押し出し、孔版と被印刷物との間に静電場を形成することで、着色樹脂粒子を被印刷物に付着させる印刷方式が知られている（特許文献１参照）。
【０００７】
この方式によれば、被印刷物の被印刷面に起伏があった場合でも、効率良く均一な画質を印刷することが可能である。また、孔版と被印刷物を離隔しているので、孔版の回転速度と被印刷物の搬送速度を同期させる必要がない。また、被印刷物の印刷長さ等の印刷条件を変更する際にも、孔版の交換等を行う必要がなく、孔版の回転速度と被印刷物の搬送速度の連動した変化により、高い量産性を維持したまま印刷条件の変更を実現できる。
【０００８】
しかしながら、特許文献１に開示されている印刷方式では、用いることができる着色樹脂粒子は、摩擦により帯電する粉体塗料等に限定されてしまう。さらには、形成される印刷面上の着色樹脂粒子層は薄く平滑で、凹凸を形成することは困難であり、印刷面に凹凸による触感を表現することは不可能であった。具体的には、例えば、被印刷物が砂岩調の壁用の建材である場合に砂岩調の色彩や模様を印刷はできるが、砂岩調の触感までは表現することができなかった。
【０００９】
特許文献２には、被印刷物上に形成された絵柄印刷塗膜であって、前記被印刷物の表面を被覆するシーラー層と、前記シーラー層を被覆する水性ベース塗膜と、前記水性ベース塗膜上に形成された粒状印刷絵柄と、前記水性ベース塗膜および前記粒状印刷絵柄を被覆する水性クリヤー塗膜と、を有し、前記粒状印刷絵柄は、孔版印刷システムにより粒状印刷剤を絵柄状に落下印刷して形成されたものであり、前記粒状印刷剤を構成する粒子は、その体積の少なくとも１／１０が前記水性ベース塗膜中に埋没しており、前記埋没している部分の前記水性ベース塗膜中における顔料体積濃度は、臨界顔料体積濃度以下である絵柄印刷塗膜、が記載されている。しかしながらこの絵柄印刷塗膜の製造においては、粒子の埋没度が１／１０を下回ることとなった場合において、粒子が脱離し易くなり、絵柄から粒子が脱離してしまい、所望の絵柄が得られなくなるという不具合があった。また水性ベース塗膜中の顔料体積濃度が臨界顔料体積濃度以上となった場合において、水性ベース塗膜が脆弱となり、粒子が脱離し易くなり、絵柄から粒子が脱離してしまい、所望の絵柄が得られなくなるという不具合があった。
【００１０】
【特許文献１】特開２００３−１８２０２４号公報
【特許文献２】特開２００６−１９８５８８号公報
【発明の開示】
【発明が解決しようとする課題】
【００１１】
本発明は、以上のような課題に鑑みてなされたものであり、被印刷物である建材ボードの被印刷面に起伏があった場合でも効率良く、鮮映で均一な画質が得られるうえ、凹凸による触感までをも表現することができる、付着安定性に優れた絵柄印刷塗膜および粒状物水性定着剤を提供することを目的とする。
【課題を解決するための手段】
【００１２】
以上の目的を達成するために、本発明者らは鋭意研究を重ねた。その結果、建材ボードの上に水性ベース塗膜および粒状物水性定着剤膜を形成し、次いで孔版印刷システムにより粒状印刷材を絵柄状に落下印刷して粒状印刷絵柄を形成した後、水性クリヤー塗膜で被覆することにより、上記課題を解決できることを見出し、本発明を完成するに至った。より具体的には、本発明は以下のようなものを提供する。
【００１３】
本発明は、
建材ボードの上に形成される絵柄印刷塗膜であって、
この絵柄印刷塗膜は、
この建材ボードの表面を被覆する水性ベース塗膜、
この水性ベース塗膜の少なくとも一部上に形成された粒状物水性定着剤膜、
この粒状物水性定着剤膜によって定着された粒状印刷絵柄、および
この水性ベース塗膜、粒状物水性定着剤膜および粒状印刷絵柄を被覆する水性クリヤー塗膜、
から構成される複層塗膜であり、
この粒状印刷絵柄は、孔版印刷システムにより粒状印刷材を絵柄状に落下印刷して形成された絵柄であり、
この粒状物水性定着剤膜は、粒状物水性定着剤を塗液塗布量２０〜１６０ｇ／ｍ２で塗装して得られる塗膜であり、この粒状物水性定着剤は、アクリルエマルション、アクリルシリコンエマルション、フッ素樹脂エマルション、ウレタンディスパーションからなる群から選択される塗膜形成水性樹脂；および粘性調整剤；を少なくとも含む定着剤であり、
この粒状物水性定着剤のチクソトロピーインデックスは１．５〜１０であり、
この粒状物水性定着剤膜に含まれる塗膜形成性樹脂の硬度が、１０℃における鉛筆硬度でＦまたはＦより低い、
絵柄印刷塗膜、を提供するものであり、これにより上記目的が達成される。
【００１４】
上記粒状印刷材は、砂、硅砂、カラーサンド、ビーズ、カラーチップ、鉱物チップ、ガラスチップ、木質チップ、顔料、および、カラービーズよりなる群から選ばれる少なくとも一種であるのが好ましい。
【００１５】
上記建材ボードおよび水性ベース塗膜の間にさらに、シーラー層が設けられているのが好ましい。
【００１６】
本発明はまた、建材ボードの上に形成される絵柄印刷塗膜の形成方法であって、下記工程：
建材ボードの上に水性ベース塗料組成物を塗装し、水性ベース塗膜を形成する工程、
得られた水性ベース塗膜の全面に粒状物水性定着剤を塗液塗布量２０〜１６０ｇ／ｍ２で塗装し、粒状物水性定着剤膜を形成する工程、
得られた粒状物水性定着剤膜の上に、粒状物水性定着剤膜がウェットの状態で、孔版印刷システムを用いて粒状印刷材を絵柄状に落下印刷させ、粒状印刷絵柄を定着させる工程、および
水性クリヤー塗料組成物を塗装し、この水性ベース塗膜、粒状物水性定着剤膜および粒状印刷絵柄を被覆する水性クリヤー塗膜を形成する工程：
を少なくとも包含し、
この粒状物水性定着剤は、アクリルエマルション、アクリルシリコンエマルション、フッ素樹脂エマルション、ウレタンディスパーションからなる群から選択される塗膜形成水性樹脂；および粘性調整剤；を少なくとも含む定着剤であり、
この粒状物水性定着剤のチクソトロピーインデックスは１．５〜１０であり、
この粒状物水性定着剤膜に含まれる塗膜形成性樹脂の硬度が、１０℃における鉛筆硬度でＦまたはＦより低い、
絵柄印刷塗膜の形成方法、も提供する。
【００１７】
本発明はまた、建材ボードの上に形成される絵柄印刷塗膜の形成方法であって、下記工程：
建材ボードの上に水性ベース塗料組成物を塗装し、水性ベース塗膜を形成する工程、
得られた水性ベース塗膜の一部に粒状物水性定着剤を塗液塗布量２０〜１６０ｇ／ｍ２で塗装し、粒状物水性定着剤膜を形成する工程、
得られた粒状物水性定着剤膜の上に、粒状物水性定着剤膜がウェットの状態で、孔版印刷システムを用いて粒状印刷材を絵柄状に落下印刷させ、粒状印刷絵柄を定着させる工程、および
水性クリヤー塗料組成物を塗装し、この水性ベース塗膜、粒状物水性定着剤膜および粒状印刷絵柄を被覆する水性クリヤー塗膜を形成する工程：
を少なくとも包含し、
この粒状物水性定着剤は、アクリルエマルション、アクリルシリコンエマルション、フッ素樹脂エマルション、ウレタンディスパーションからなる群から選択される塗膜形成水性樹脂；および粘性調整剤；を少なくとも含む定着剤であり、
この粒状物水性定着剤のチクソトロピーインデックスは１．５〜１０であり、
この粒状物水性定着剤膜に含まれる塗膜形成性樹脂の硬度が、１０℃における鉛筆硬度でＦまたはＦより低い、
絵柄印刷塗膜の形成方法、も提供する。
【００１８】
上記粒状印刷絵柄を定着させる工程の前または後であって、かつ水性クリヤー塗膜を形成する工程の前において、さらに、ウェット状態の粒状物水性定着剤膜上に粒状印刷材を落下させる工程、を包含するのがより好ましい。
【００１９】
上記水性クリヤー塗膜を形成する水性クリヤー塗料組成物は、上記粒状物水性定着剤を含むのがより好ましい。
【００２０】
上記粒状印刷絵柄を定着させる工程は、ウェットの状態の粒状物水性定着剤膜の上に、孔版印刷システムを用いて粒状印刷材を絵柄状に落下印刷させ、次いで余剰の粒状印刷材をエアーブローで除去することによって、粒状印刷絵柄を定着させる工程であるのがより好ましい。
【００２１】
本発明はさらに、粒状印刷材の定着に用いられる絵柄印刷塗膜用の粒状物水性定着剤であって、
この粒状物水性定着剤は、アクリルエマルション、アクリルシリコンエマルション、フッ素樹脂エマルション、ウレタンディスパーションからなる群から選択される塗膜形成水性樹脂；および粘性調整剤；を少なくとも含み、
この粒状物水性定着剤のチクソトロピーインデックスは１．５〜１０であり、
この粒状物水性定着剤に含まれる塗膜形成性樹脂の硬度が、１０℃における鉛筆硬度でＦまたはＦより低い、
粒状物水性定着剤、も提供する。
【００２２】
本発明はさらに、上記絵柄印刷塗膜の形成方法において、上記粒状印刷材として、砂、硅砂、カラーサンド、ビーズ、カラーチップ、鉱物チップ、ガラスチップ、木質チップ、顔料、および、カラービーズよりなる群から選ばれる材料を用いることを特徴とする、建材ボードに形成される絵柄印刷塗膜のデザイン設計方法、も提供する。
【発明の効果】
【００２３】
本発明によれば、鮮映で均一な画質が得られるうえ、従来の印刷方式では表現できなかった凹凸による触感までをも表現することができる絵柄印刷塗膜および粒状物水性定着剤を提供できる。
【発明を実施するための最良の形態】
【００２４】
以下、本発明の実施形態について、図面を参照しながら説明する。
【００２５】
絵柄印刷塗膜
本発明に係る絵柄印刷塗膜１０の断面図を図１に示す。図１に示すように、本発明に係る絵柄印刷塗膜１０は、被印刷物である建材ボード１に、水性ベース塗膜３、粒状物水性定着剤膜４、粒状印刷絵柄５、水性クリヤー塗膜６が順次、形成されたものである。必要に応じて、建材ボード１および水性ベース塗膜３の間にさらに、シーラー層２が設けられていてもよい。そして図１からも明らかであるように、塗膜の表面には凹凸が形成されており、凹凸による触感を表現することができるものとなっている。
【００２６】
建材ボード
本発明において用いられる被印刷物としての建材ボード１としては特に限定されず、例えば、窯業サイディング材およびスレート板等を用いることができる。
【００２７】
シーラー層
本発明において、必要に応じて建材ボード１と水性ベース塗膜３との間に設けられるシーラー層２は、シーラー塗料組成物をエアレススプレー等で建材ボードに塗装することにより形成することができる。シーラー層２を形成するのに用いられるシーラー塗料組成物としては、従来公知のものを用いることができ、例えば、日本ペイント株式会社製アクリルエマルションシーラー「オーデタイト１２６シーラー」を用いることができる。
【００２８】
水性ベース塗膜
水性ベース塗膜３は、水性ベース塗料組成物を塗装することによって形成される。水性ベース塗膜を設けることによって、得られる建材ボードの意匠性を向上することができ、また粒状物水性定着剤膜の接着性などを改善することができる。水性ベース塗料組成物としては、従来公知のものを用いることができ、例えば、日本ペイント株式会社から市販される中塗塗料および上塗り塗料など、例えば種々の色相のオーデパワー中塗塗料 スプレー用、およびオーデパワー中塗塗料 ロール用、そして種々の色相のオーデパワー上塗り塗料などを用いることができる。水性ベース塗膜の形成に使用する水性ベース塗料組成物は、建材ボード上に形成する絵柄印刷塗膜の意匠に応じて、２種類以上の水性ベース塗料組成物を用いてもよい。
【００２９】
粒状物水性定着剤膜
粒状物水性定着剤膜３は、粒状物水性定着剤を塗装することによって形成される。粒状物水性定着剤としては、アクリルエマルション、アクリルシリコンエマルション、有機無機複合エマルション、フッ素樹脂エマルションおよびウレタンディスパージョンからなる群から選択される少なくとも一種を含む塗膜形成性樹脂と、チクソトロピーインデックスを１．５以上１０以下に調整する粘性制御剤と、を含有する水性ベース塗料組成物が用いられる。
【００３０】
塗膜形成性樹脂として用いることができるアクリルエマルションとしては、従来公知のものを用いることができ、例えば、アクリル系モノマーと必要に応じて他のエチレン性不飽和モノマーとを共重合させたものを用いることができる。具体的には、アクリル系モノマーとしては、アクリル酸又はメタクリル酸のメチルエステル、エチルエステル、プロピルエステル、ｎ−ブチルエステル、ｉ−ブチルエステル、ｔ−ブチルエステル、２−エチルヘキシルエステル、ラウリルエステル、フェニルエステル、ベンジルエステル、２−ヒドロキシエチルエステル、２−ヒドロキシプロピルエステルの他、プラクセルＦＭ−１（メタクリル酸２−ヒドロキシエチルエステルのポリカプロラクタン付加物、ダイセル化学工業株式会社製）、アクリルアミド、Ｎ−メチロールアクリルアミド、アクリロニトリル、多価アルコールの（メタ）アクリル酸エステル等が挙げられる。他のエチレン性不飽和モノマーとしては、スチレン、α−メチルスチレン、イタコン酸、マレイン酸、酢酸ビニル、ジビニルベンゼン等が挙げられる。
【００３１】
塗膜形成性樹脂として用いることができるアクリルシリコンエマルションについても、従来公知のものを用いることができる。具体的には、上記のアクリルエマルションにオルガノポリシロキサンをグラフト重合したものや、エチレン性不飽和基を有するアルコキシシランモノマーとエチレン性不飽和モノマーとを共重合させたものの他に、アルコキシシラン又はその加水分解縮合物の存在下でアルコキシシリル基と反応する官能基を有するアクリルモノマーとエチレン性不飽和モノマーとを共重合させて得られたものを挙げることができる。エチレン性不飽和基を有するアルコキシシランモノマーとしては、３−メタクリロキシプロピルトリメトキシシラン、３−メタクリロキシプロピルトリエトキシシラン、３−アクリロキシプロピルトリメトキシシラン、３−アクリロキシプロピルトリエトキシシラン、３−メタクリロキシブチルトリメトキシシラン等を挙げることができる。なお、粒状印刷材を落下印刷する前に、例えば、グラビア印刷を行うこともできる。この際に水性ベース塗膜３が乾燥してしまう場合には、粒状印刷材を落下させる直前に透明タイプの水性ベース塗膜をさらに追加塗装してもよい。
【００３２】
塗膜形成性樹脂として用いることができるフッ素樹脂エマルションおよびウレタンディスパージョンはそれぞれ従来公知のものを用いることができる。フッ素含有樹脂のエマルションは、例えば、フッ素含有オレフィンと他の共重合性モノマーとを共重合することによって調製することができる。フッ素含有樹脂エマルションとしては、市販のものを用いることができ、具体的には旭硝子株式会社から市販のルミフロンＦＥ４３００、ＦＥ２３１０、ＦＥ４５００、ＦＥ４２００などが挙げられる。ウレタンディスパージョンは、ウレタン樹脂を水媒体に分散した分散体であり、フッ素含有樹脂と同様に市販品を使用することができ、具体的には楠本化成株式会社から市販のネオレッソ（ＮｅｏＲｅｚ）Ｒ−９６０３、Ｒ９６７、Ｒ９７２、ＡＸ−３１１など、または第一工業製薬から市販のスーパーフレックス１３０などが挙げられる。
【００３３】
これらの塗膜形成性樹脂は、１０℃における鉛筆硬度でＦまたはＦより低い。この硬度はＦ〜６Ｂであるのがより好ましい。塗膜形成性樹脂の鉛筆硬度がＨ以上である場合は、粒状物水性定着剤膜の粘着性が不足し、撒かれた粒状印刷材の定着性が不十分となる。一方、塗膜形成性樹脂の鉛筆硬度が６Ｂを下回る場合は、得られる絵柄印刷塗膜の塗膜強度が不十分となるおそれがある。なお粒状物水性定着剤に含まれる塗膜形成性樹脂の１０℃における鉛筆硬度は、塗膜形成性樹脂を含むエマルションまたはディスパージョンを、１００℃に昇温したガラス板上に塗装し、次いで１００℃の高温で乾燥させることで得られる、良好な成膜状態である膜厚１０μｍの乾燥塗膜を形成し、次いで得られた塗膜の鉛筆硬度を１０℃冷却下で測定することによって、測定することができる。
【００３４】
なお塗膜形成性樹脂の鉛筆硬度がＨ以上である場合であっても、粒状物水性定着剤に多量の有機溶媒を配合することによって、粒状物水性定着剤膜の粘着性が向上し、撒かれた粒状印刷材の定着性は向上する。しかしながらこの場合は、得られる絵柄印刷塗膜の耐温水性が低下することとなり好ましくない。
【００３５】
本発明の粒状物水性定着剤は、粘性制御剤を含む。用いることができる粘性制御剤として、具体的には、ヒドロキシエチルセルロース等の繊維素誘導体系、変性ポリアクリルスルホン酸塩等のポリアクリル酸系、ポリエーテルウレタン変性物等のポリエーテル系、有機ベントナイト系等が挙げられる。本発明の粒状物水性定着剤においては、上記塗膜形成性樹脂そして粘性制御剤を含むことによって、チクソトロピーインデックス（ＴＩ値）が１．５〜１０の範囲に調整されていることを特徴とする。
【００３６】
本発明で用いられる粒状物水性定着剤に含まれる粘性制御剤の含有量は、粒状物水性定着剤の調製に用いる容器の容量および攪拌機の能力により変動を受けるものの、塗膜形成性樹脂の樹脂固形分１００重量部に対して、粘性制御剤の樹脂固形分０．０５〜１０重量部の割合で含むのが好ましく、粘性制御剤の樹脂固形分０．１５〜７重量部の割合で含むのがより好ましい。粘性制御剤が上記範囲で含まれることによって、チクソトロピーインデックス（ＴＩ値）を上記範囲に設定することができる。
【００３７】
ここで、チクソトロピーインデックス（ＴＩ値）とは、揺変性を示す指標であり、温度一定下で攪拌するとゾル状になり、これを放置すると再びゲル状に戻る性質を示すパラメータである。このようなチクソトロピーの状態は、顔料粒子の特性やビヒクルにもよるが、分散系でよく見られる。これは、外力によってゲルの内部構造が破壊されて流動性が増すが、静置すると粒子間の結合が再現するためである。一般に、ペーストのような分散系では回転速度に応じて粘度値が低下するが、異なる回転速度ａとｂ（ａ＞ｂ）における粘度値の比を取ったものがチクソトロピーインデックスである。このチクソトロピーインデックスについては、ＪＩＳ−Ｋ−５４００．４．５．３の参考試験、回転粘度計による非ニュートン性の評価に準拠した方法により測定することができる。
【００３８】
本発明で用いられる粒状物水性定着剤のチクソトロピーインデックスは、１．５〜１０であり、好ましくは１．５〜７である。チクソトロピーインデックスが１．５未満である場合には、凹凸状突起物をもつ建材ボードの立て面（建材ボードを水平に置いた場合に垂直部となる面）に粒状印刷材の付着が不十分な、いわゆる「肩スケ」を起こすこととなる。また、１０を超える場合には、塗装ベース塗膜に凹凸が発生し、また塗料の貯蔵安定性が悪くなるという不具合がある。
【００３９】
粒状物水性定着剤の樹脂固形分は１０〜５０重量％であるのが好ましい。粒状物水性定着剤の樹脂固形分が１０重量％未満である場合は、得られる粒状物水性定着剤膜の樹脂固形分が低いことにより粘着性が低下するおそれがあり好ましくない。また樹脂固形分が５０重量％を超える場合は、粒状物水性定着剤の粘度が著しく上昇し、粒状物水性定着剤塗装後に、粒状印刷材を有効に定着することができる作業時間、つまり粒状物水性定着剤がウェット状態である時間、が短くなるおそれがあり好ましくない。
【００４０】
粒状印刷絵柄
粒状印刷絵柄５は、孔版印刷システムにより粒状印刷材を絵柄状に落下印刷して形成されたものである。即ち、粒状物水性定着剤の塗装によって形成されたウェット状態の粒状物水性定着剤膜４上に粒状印刷材を自然落下させて絵柄を形成したものである。ここでウェットな状態とは、粒状物水性定着剤膜が未乾燥または未硬化である状態を意味する。
【００４１】
粒状印刷絵柄５を形成するのに好適に用いられる孔版印刷システムの概略構成図を図２に示す。図２に示すように、この孔版印刷システムは、搬送装置１２と、搬送装置１２の上に設置され、円筒状の孔版２１Ａおよび孔版２１Ａの内側に接合されるドクターユニット２２等を備える孔版印刷装置１１と、搬送装置１２の下流に配置された固着装置１３と、飛散した粒状印刷材を回収する一対の第１の粒状印刷材回収装置３３と、第２の粒状印刷材回収装置３４と、第１、第２の粒状印刷材回収装置で回収した粒状印刷材を孔版印刷装置１１に戻す粒状印刷材循環手段３５とから構成されている。
【００４２】
図２における孔版印刷装置１１の拡大断面図を図３に示す。図３に示すように、必要に応じたシーラー層、そして水性ベース塗膜および粒状物水性定着剤膜が順次形成された建材ボード３１は、搬送装置１２により搬送され、搬送中に孔版印刷装置１１から粒状印刷材２６が落下されることで粒状印刷絵柄５が形成される。固着装置１３による硬化処理は、水性クリヤー塗膜６を形成する前であってもよく、形成後であってもよい。
【００４３】
粒状印刷材としては、砂、硅砂、カラーサンド、ビーズ、カラーチップ、鉱物チップ、ガラスチップ、木質チップ（例えば、シーナリーパウダー等）、顔料、カラービーズ等を用いることができる。これらの粒状印刷材としては、本発明における使用に対して粒度または比重が小さすぎるため空気の流れで舞い上がる粒状物以外の粒状物が好ましく用いられる。
【００４４】
粒状印刷材の平均粒子径は、円筒状の孔版２１Ａに設けられた版孔２７の孔径の１／２以下の平均粒子径であることが好ましい。粒状印刷材の平均粒子径が版孔２７の孔径の１／２を超えると、版孔に詰まり易くなり絵柄が不安定になるため好ましくない。粒状印刷材の平均粒子径は好ましくは４０〜１０００μｍである。なお本明細書における粒状印刷材の平均粒子径は、マイクロスコープを用いて１００個の粒径を測定し、この測定値の平均値を算出することによって測定したものである。
【００４５】
水性クリヤー塗膜
水性クリヤー塗膜６を形成するために用いられる水性クリヤー塗料組成物としては、アクリルエマルション、アクリルシリコンエマルション、フッ素樹脂エマルションおよびウレタンディスパージョンからなる群から選択される少なくとも一種を含む塗膜形成性樹脂を含有する水性クリヤー塗料組成物が好ましく用いられる。アクリルエマルション、アクリルシリコンエマルション、フッ素樹脂エマルションおよびウレタンディスパージョンとしては、粒状物水性定着剤膜４において例示した塗膜形成性樹脂が好ましく用いられる。
【００４６】
本発明においては、水性クリヤー塗膜を形成する水性クリヤー塗料組成物は、上記粒状物水性定着剤を含むのが好ましい。このように、水性クリヤー塗料組成物および粒状物水性定着剤において、同じ塗膜形成性樹脂を用いることによって、耐候性などの樹脂固有の性能がより有効に発揮されることとなるからである。
【００４７】
水性クリヤー塗料組成物に含まれる塗膜形成性樹脂の硬度は、１０℃における鉛筆硬度でＨ以下であるのが好ましく、Ｈ〜５Ｂであるのがより好ましい。水性クリヤー塗料組成物に含まれる塗膜形成性樹脂の鉛筆硬度が上記範囲であることによって、粒状印刷材の良好な定着性、そして得られる絵柄印刷塗膜の物理的強度向上という利点を得ることができる。なお水性クリヤー塗料組成物に含まれる塗膜形成性樹脂の１０℃における鉛筆硬度の測定方法は、粒状物水性定着剤における測定方法と同様である。
【００４８】
水性クリヤー塗膜６は、光輝材、染料、顔料、および、意匠性添加剤よりなる群から選ばれる少なくとも一種を含有することが好ましい。これらは、水性クリヤー塗膜６が透明性を維持できる範囲内で配合することができ、いずれも従来公知のものを用いることができる。例えば、光輝材としては、カラーマイカ、樹脂フレークやガラスフレークの金属コート品等を用いることができる。また、顔料としては、一般に使用される塗料用顔料を用いることができるが、絵柄が見えるように、添加量は３体積％以下であることが好ましい。意匠性添加剤としては、樹脂ビーズ、樹脂カラービーズ、ガラスフレーク、シリカ粉等を用いることができる。
【００４９】
絵柄印刷塗膜の形成方法
本発明の絵柄印刷塗膜は、少なくとも下記工程を包含する方法によって形成することができる：
建材ボード１の上に水性ベース塗料組成物を塗装して、水性ベース塗膜３を形成する工程、
得られた水性ベース塗膜３の少なくとも一部上に粒状物水性定着剤を塗装し、粒状物水性定着剤膜４を形成する工程、
得られた粒状物水性定着剤膜４の上に、粒状物水性定着剤膜４がウェットの状態で、孔版印刷システムを用いて粒状印刷材を絵柄状に落下印刷させ、粒状印刷絵柄５を定着させる工程、および
水性クリヤー塗料組成物を塗装し、この水性ベース塗膜３、粒状物水性定着剤膜４および粒状印刷絵柄５を被覆する水性クリヤー塗膜６を形成する工程。
そしてこのような方法において、粒状物水性定着剤として上記した粒状物水性定着剤を用いることを特徴とする。
【００５０】
水性ベース塗膜３の形成において、水性ベース塗料組成物の塗装は通常の塗装方法を用いることができ、例えばエアースプレー、エアレススプレー、ホットエアレススプレー、ホットスプレーなどのスプレー塗装、ロールコーター塗装、ハケ塗り塗装、ヘラ塗り塗装、浸漬塗装、流し塗り塗装、カーテンフローコーター塗装などが挙げられる。また、水性ベース塗料組成物を硬化させる方法として、７０〜１２０℃で２〜１５分間加熱乾燥する方法などが挙げられる。
【００５１】
次いで、得られた水性ベース塗膜３の上に粒状物水性定着剤を塗装し、粒状物水性定着剤膜４を形成する。この粒状物水性定着剤を塗装する箇所は、粒状印刷絵柄５を定着させる予定の箇所である。例えば、漆喰調の絵柄印刷塗膜１０を建材ボードに形成させる場合は、粒状物水性定着剤を水性ベース塗膜３の全面に塗装し、粒状物水性定着剤膜４を形成することができる。また、例えばレンガ壁調の絵柄印刷塗膜１０を建材ボードに形成する場合においては、水性ベース塗膜３の上に、レンガ部となる部分（凹凸状突起物部分）に部分的に粒状物水性定着剤を塗装し、つまり水性ベース塗膜３の一部に粒状物水性定着剤を塗装し、粒状物水性定着剤膜４を形成することができる。
【００５２】
粒状物水性定着剤膜４の形成において、粒状物水性定着剤の塗装は、例えばロールコーター塗装、スプレー塗装、ハケ塗り塗装、ヘラ塗り塗装などによって塗装することができる。例えば、粒状物水性定着剤を水性ベース塗膜３の全面に塗装する場合は、スプレー塗装によって容易に塗装することができる。また、凹凸状突起物部分を有する建材ボード（例えばレンガ壁調）に絵柄印刷塗膜を形成する場合においては、ロールコーターを用いて、水性ベース塗膜３の上に、レンガ部となる部分（つまり凹凸状突起物部分）に、部分的に粒状物水性定着剤を容易に塗装（つまり水性ベース塗膜３の一部に粒状物水性定着剤を塗装）することができる。
【００５３】
粒状物水性定着剤膜４の形成において、粒状物水性定着剤の塗液塗布量は２０〜１６０ｇ／ｍ２であるのが好ましく、３０〜１４０ｇ／ｍ２であるのがより好ましい。粒状物水性定着剤の塗液塗布量が上記範囲であることによって、粒状印刷材の定着を確保することが可能となる。粒状物水性定着剤の塗液塗布量が２０ｇ／ｍ２未満である場合は、粒状印刷材の定着を確保することができないおそれがある。また粒状物水性定着剤の塗液塗布量が１６０ｇ／ｍ２を超える場合は、粒状物水性定着剤を乾燥し硬化させる際に、発泡などが発生し塗膜外観が劣ることとなるおそれがある。
【００５４】
なお本明細書における「粒状物水性定着剤の塗液塗布量」とは、粒状物水性定着剤を塗装した直後の塗液量を意味する。この粒状物水性定着剤の塗液塗布量は、０〜５０℃、湿度１０〜１００％の環境下において、被塗物に、粒状物水性定着剤を塗装し、０〜１分以内に塗装された塗液の重量を測定することによって求めることができる。
【００５５】
次いで、形成された粒状物水性定着剤膜４がウェットの状態で、粒状印刷材を絵柄状に落下印刷する。これによって、ウェット状態の粒状物水性定着剤膜４の上に、粒状印刷材が定着することとなる。粒状印刷材の落下印刷に好適に用いられる孔版印刷システムは上記の通りである。
【００５６】
なお、水性ベース塗膜の一部分に粒状物水性定着剤を塗装する場合は、粒状印刷材を絵柄状に落下印刷した後、粒状物水性定着剤を塗装していない部分に落下した粒状印刷材をエアーブローで除去してもよい。
【００５７】
粒状印刷材は上記のものを使用することができる。そして、ここで用いる粒状印刷材を種々選択することによって、得られる絵柄印刷塗膜において種々のデザインを設計することができる。例えば、粒状印刷材として、平均粒径４０〜２００μｍの砂または硅砂を用いることによって、漆喰調の絵柄印刷塗膜を形成することができる。また、例えば粒状印刷材として平均粒径７０〜５００μｍの砂または硅砂を用いることによって、砂岩調の手触り感を有する絵柄印刷塗膜を形成することができる。このような場合においては、必要に応じて２種またはそれ以上の色相の砂または硅砂を組み合わせて用いてもよい。
【００５８】
必要に応じて、上記の粒状印刷絵柄を定着させる工程の前または後であって、かつ水性クリヤー塗膜を形成する工程の前において、さらに、粒状印刷材を、ウェット状態の粒状物水性定着剤膜上に落下させてもよい。この場合は、粒状印刷材を少なくとも二回以上落下させることとなる。ウェット状態の粒状物水性定着剤膜上へ、粒状印刷材をさらに落下させるこの工程においては、上記の孔板印刷システムを用いて粒状印刷材を落下させてもよく、すなわちこの場合は孔板印刷システムを２度またはそれ以上用いて粒状印刷材を落下させることができる。
【００５９】
粒状印刷材をさらに落下させるこの工程においては、上記の孔板印刷システム以外の装置を用いることもできる。例えば、ふるいまたは粒状物散布装置といった当業者に用いられる装置などを用いて、粒状印刷材を全面に落下させることもできる。ここで用いることができる粒状物散布装置として、例えば、径が０．６ｍｍ〜４．０ｍｍであり、深さが０．３ｍｍ〜３ｍｍである円形孔部をその円周面部に複数有する回転ドラム手段と、この回転ドラム手段の円形孔部に、粒状印刷材を供給する粒状印刷材供給手段とを備えた粒状物散布装置が挙げられる。この粒状物散布装置においては、円形孔部に供給された粒状印刷材を、回転ドラム手段の回転に伴って、均一且つ安定して落下・散布することができるという利点がある。この粒状物散布装置はまた、２６メッシュの篩を通過する細かな粒状印刷材を散布するのに適した装置である。なおこの粒状物散布装置の概略図を図４に示す。
【００６０】
なおここで落下させる粒状印刷材は、上記工程において落下させる粒状印刷材と同じものを使用してもよく、または色・形状・材質のうち少なくとも何れか１つが異なる粒状印刷材を使用してもよい。そしてこのように粒状印刷材を少なくとも二回以上落下させることによって、得られる建材ボードの質感をより複雑なものとし、またより高度に表現することができ、また建材ボードの意匠性をより複雑なものとし、そしてより向上させることができる。このように粒状印刷材を少なくとも二回以上落下させることによって、絵柄印刷塗膜において、より優れた質感を有する種々のデザインを設計することができる。
【００６１】
こうして粒状印刷絵柄５が定着された塗膜は、固着装置１３において粒状物水性定着剤膜４を乾燥または硬化させた後に、水性クリヤー塗膜６を形成してもよく、また粒状物水性定着剤膜４がウェットの状態のまま、水性クリヤー塗膜６を形成してもよい。粒状物水性定着剤膜４を乾燥または硬化させる条件として、例えば７０〜１２０℃で２〜１５分間加熱乾燥する方法などが挙げられる。
【００６２】
水性クリヤー塗膜６の形成において、水性クリヤー塗料組成物の塗装は、例えばスプレー塗装、フローコーター塗装などによって塗装することができる。こうして形成された水性クリヤー塗膜６は、次いで７０〜１２０℃で２〜５分間加熱乾燥することによって硬化塗膜となり、絵柄印刷塗膜が得られることとなる。
【００６３】
本発明の絵柄印刷塗膜の形成においては、粒状物水性定着剤のチクソトロピーインデックスが１．５〜１０であり、かつ、粒状物水性定着剤膜に含まれる塗膜形成性樹脂の硬度が１０℃における鉛筆硬度でＦまたはＦより低いことによって、肩スケ等の発生を伴わない、つまり凹凸状突起物をもつ建材ボードの立て面などにおいても粒状印刷材が良好に保持された絵柄印刷塗膜を得ることができることとなる。ここで、粒状物水性定着剤のチクソトロピーインデックスが１．５〜１０であることによって、凹凸状突起構造を有する建材ボードなどの立て面に塗装された粒状物水性定着剤のタレが少なくなり、これにより、粒状物水性定着剤膜がウェットの状態において粒状印刷材を落下印刷することによる、粒状印刷材の良好な定着性が確保されることとなる。そしてこの粒状物水性定着剤膜に含まれる塗膜形成性樹脂の硬度が１０℃における鉛筆硬度でＦまたはＦより低いことによって、粒状印刷材の粒状物水性定着剤膜への埋没度合いに拘束されることなく、粒状印刷材の良好な定着性が確保されることとなる。また、粒状物水性定着剤の臨界顔料濃度にも拘束されることなく、絵柄印刷塗膜における粒状印刷材の良好な付着性が確保されることとなる。なお、粒状物水性定着剤膜に含まれる塗膜形成性樹脂の硬度が低い、つまり粒状物水性定着剤膜が柔らかい、ことによって、得られる絵柄印刷塗膜の耐久性が劣ることとなるおそれがある。しかしながら、粒状物水性定着剤膜に含まれる塗膜形成性樹脂の硬度が低い場合であっても、その後に形成される水性クリヤー塗膜の硬度を適切な範囲とすることによって、耐久性により優れた絵柄印刷塗膜を得ることができる。
【実施例】
【００６４】
以下の実施例により本発明をさらに具体的に説明するが、本発明はこれらに限定されない。実施例中、「部」および「％」は、ことわりのない限り、重量基準による。
【００６５】
製造例１
イオン交換水４４．５部、アルキルジフェニルエーテルジスルホン酸ナトリウム０．３部をコルベンに仕込んだ。つぎにイオン交換水５０部、アルキルジフェニルエーテルジスルホン酸ナトリウム０．７部、スチレン２０部、２−エチルヘキシルアクリレート２７部、ｎ−ブチルアクリレート２０部、メチルメタクリレート３３部、アクリル酸２部を混合した均一溶液を氷冷したのち、乳化剤として製品ホッパーに加えアジテーターで攪拌しながら４ｋｇｆ／ｃｍ２の駆動エアーをかけて高圧ホモジナイザー〔マイクロフルイダイザー Ｍ−１１０Ｙ；みずほ工業（株）製〕で乳化した。この乳化物をセパラブルフラスコに投入し、攪拌しながらイオン交換水１３部、過硫酸アンモニウム０．３部加えた。窒素置換の後６５℃に加熱して４時間重合した。これにより、アクリルエマルションＥｍ（１）を得た。得られたＥｍ（１）を用いて、１００℃に昇温したガラス板上に、ドクターブレードにより塗装し、１００℃のオーブンで１０分間加熱乾燥した後、１０℃に冷却して測定した、厚さ１０μｍの乾燥塗膜の鉛筆硬度は５Ｂであった。
【００６６】
製造例２〜６
表１に示した配合の他は、上記製造例１と同様にして、Ｅｍ（２）〜Ｅｍ（６）を得た。得られたＥｍの鉛筆硬度は上記と同様に測定した。
【００６７】
【表１】
2010005836.tif 000003
【００６８】
アクアロンＨＳ―１０：第一工業製薬（株）製、乳化重合用薬剤
ＫＢＭ−５０３：シランカップリング剤（γ―メタクリロキシプロピルトリメトキシシラン）
ＫＲ５００：信越化学（株）製、シリコンオリゴマー 
【００６９】
製造例７
粒状物水性定着剤（１）の製造
製造例１で製造したＥｍ（１）  ６９部をステンレス製コルベンに秤とり、これを卓上ディスパーで撹拌した。撹拌を続けながら、水道水２３．６部、２５％アンモニア水０．３部、５０％ブチセロ水（ブチルセロソルブ水溶液）６．１部、アデカネートＢ９４０（アデカ社製消泡剤）を０．３部、チヌビン２９２（長瀬産業（株）から市販の紫外線吸収剤）０．７部、ＳＮシックナー６４０／水＝１／１混合物 ２部を順に加えて、粒状物水性定着剤（１）を得た。
【００７０】
製造例８〜１８
粒状物水性定着剤（２）〜（１２）の製造
表２〜３に示した配合の他は、上記製造例７と同様にして、粒状物水性定着剤（２）〜（１２）を得た。
【００７１】
製造例７〜１８により得られた粒状物水性定着剤（１）〜（１２）のチクソトロピーインデックスは、下記により測定した。
【００７２】
チクソトロピーインデックスの測定
ＪＩＳ−Ｋ−５４００に準拠し、デジタル表示型回転粘度計（Ｂｒｏｏｋ Ｆｉｅｌｄ社製、ＤＶ−１＋型 Ｂ型粘度計）にて、２５℃における回転数６ｒｐｍの粘度（Ａ）と、回転数６０ｒｐｍの粘度（Ｂ）とを測定し、（Ａ）／（Ｂ）を算出して、チクソトロピーインデックス値とした。
【００７３】
【表２】
2010005836.tif 000004
【００７４】
【表３】
2010005836.tif 000005
【００７５】
上記表２、３中、
ルミフロンＦＥ４３００：旭硝子社製、フッ素エマルション
ＮｅｏＲｅｚ Ｒ９６０３：ＤＳＭ社製、ウレタンディスパージョン
アデカネートＢ９４０：ＡＤＥＫＡ社製、消泡剤
チヌビン２９２：チバ・スペシャルティ・ケミカルズ社製、光安定剤
ＣＳ−１２：２，２，−トリメチルー１，３−ペンタンヂオールモノイソブチレート溶剤
ＳＮシックナー６４０：サンノプコ社製、増粘剤
を示す。
また、上記ルミフロンＦＥ４３００、ＮｅｏＲｅｚ Ｒ９６０３の２種類の樹脂の鉛筆硬度は、製造例１の手順と同様にして測定した。
【００７６】
製造例１９〜２４
水性クリヤー塗料組成物（１）〜（６）の製造
表４に示した配合により、水性クリヤー塗料組成物（１）〜（６）を製造した。
【００７７】
【表４】
2010005836.tif 000006
【００７８】
メタシャインＭＣ５１５ＯＰＳ：日本板硝子社製、光輝性顔料
【００７９】
実施例１〜１８および比較例１〜４
基材として、１６ｍｍ厚、レンガ柄エンボス  スレート板を用い、基材上に以下の工程でシーラー層、水性ベース塗膜および粒状物水性定着剤膜の形成、粒状印刷材散布、および水性クリヤー塗膜の形成を行い、絵柄印刷塗膜を得た。
【００８０】
シーラー層形成：４０℃に加熱した基材に、オーデタイト  シーラー（日本ペイント社製、アクリルエマルション系塗料組成物）  ３０ｇ／ｍ２（固形分）をスプレー塗装した。次いで８０℃で３分間加熱乾燥した。
【００８１】
水性ベース塗膜形成：得られたシーラー層の上に、オーデパワー中塗グレー（日本ペイント社製）  ３５ｇ／ｍ２（固形分）をスプレー塗装した。次いで１００℃で５分間加熱乾燥した。
【００８２】
粒状物水性定着剤膜形成：製造例７〜１８により得られた、表５〜７に記載の粒状物水性定着剤（１）〜（１２）何れかを、１５〜２０秒／ＮＫ２カップ・室温に希釈し、スプレー塗装した。
【００８３】
粒状印刷材散布：粒状物水性定着剤を塗装した後、２０秒以内に、粒状印刷材（着色珪砂  ６７クリーム）を２００ｇ／ｍ２の散布量で散布した。
【００８４】
水性クリヤー塗膜形成：製造例１９〜２４によって調製された水性クリヤー塗料組成物（１）〜（６）いずれかを、１５〜２０秒／ＮＫ２カップ・室温に希釈し、粒状印刷材の散布から１分後に、１００ｇ／ｍ２（塗液塗布量）をスプレー塗装した。その後、室温で３分間セッティングし、次いで１００℃オーブンで１０分間、加熱乾燥した。
【００８５】
得られた絵柄印刷塗膜を下記の評価方法で評価し、結果を表５〜７に示す。
【００８６】
粒状印刷材の定着性を、以下の基準により目視評価を行った。
粒状印刷材定着性（１）
○：平面部の粒状物水性定着剤がウェット状態で良好な粘着性があり、撒かれた粒状印刷材を定着できている。
×：平面部の粒状物水性定着剤の粘着性が不足し、撒かれた粒状印刷材の定着性が不十分である。
粒状印刷材定着性（２）
○：エンボスエッジや斜面部の粒状物水性定着剤のタレが少なく、撒かれた粒状印刷材を定着できている。
×：エンボスエッジや斜面部の粒状物水性定着剤のタレが著しく、薄膜となってエッジや斜面部の粒状印刷材定着が不十分である。
【００８７】
付着性
上記実施例および比較例で得られた絵柄印刷塗膜を、ＪＩＳ−Ｋ−５６００．５．６に準拠した方法（２ｍｍ間隔）により付着性試験を行った。評価は下記の基準により行った。
○：剥離はみられない
×：剥離が存在する
【００８８】
耐温水性
上記実施例および比較例で得られた絵柄印刷塗膜を、６０℃の温水に２４時間浸漬した。温水から取り出した後、２０℃で２４時間乾燥し、その後、絵柄印刷塗膜に変化が生じているか目視評価した。
○：外観に変化は見られない
△：僅かに白化が見られる
×：明らかな白化が確認される
【００８９】
促進耐候性
上記実施例および比較例で得られた絵柄印刷塗膜を、大日本プラスチック社製ダイプラ・メタルウェザーで促進試験（４時間照射および４時間湿潤のサイクル）を８００時間行い、その後の塗膜外観を評価した。
○：色差△Ｅ２未満であり、大きな変色は確認されない
△：色差△Ｅ２以上４未満であり変色が確認されるものの、目視評価においては大きな違和感はみられない
×：色差△Ｅ４以上であり、著しい変色が確認される
【００９０】
【表５】
2010005836.tif 000007
【００９１】
【表６】
2010005836.tif 000008
【００９２】
【表７】
2010005836.tif 000009
【００９３】
上記表５〜７に示されるとおり、本発明の粒状物水性定着剤を用いた実施例１〜１６においては、粒状印刷材の定着性に優れること、付着性、耐温水性および促進耐候性に優れることが確認された。一方、粒状物水性定着剤のチクソトロピーインデックスが１．５未満である比較例１においては、斜面部などにおける粒状印刷材の定着が不十分であり、得られた粒状印刷絵柄においてはその斜面部の凹凸触感が不十分であった。また、粒状物水性定着剤膜に含まれる塗膜形成性樹脂の硬度がＦより硬いＨである比較例２においては、粒状印刷材の定着が不十分であった。なお塗膜形成性樹脂の硬度がＦより硬いＨであっても、有機溶剤を多量に配合することによって、粒状印刷材の定着性は向上するが、この場合は耐温水性が劣ることとなることが確認された。粒状物水性定着剤膜の形成において、粒状物水性定着剤の塗液塗布量が２０ｇ／ｍ２未満である比較例４においてもまた、粒状印刷材の定着が不十分であることが確認された。
【００９４】
実施例１９〜２１
以下の実施例１９〜２１は、粒状印刷材を二回以上落下させる態様の実施例である。なお粒状印刷材として下記Ａ〜Ｄを予め調製した。
【００９５】
【表８】
2010005836.tif 000010
*：ポッターズバロティーニ社製、低アルカリ硼珪酸ガラス（粒径４２５〜６００ｍｍ）
【００９６】
実施例１９
１６ｍｍ厚さの石柄エンボスが付されたスレート板（目地なし）を４０℃に加熱し、オーデタイト  シーラー（日本ペイント社製、アクリルエマルション系塗料組成物）  ３０ｇ／ｍ２（固形分）をスプレー塗装した。次いで加熱乾燥して、シーラー層を形成した。
スレート板を５５℃に昇温した後、得られたシーラー層の上に、オーデパワー中塗クリーム色（日本ペイント社製）  ３５ｇ／ｍ２（固形分）をスプレー塗装し、次いで加熱乾燥して水性ベース塗膜を形成した。
スレート板を６５℃に昇温した後、製造例７で調製した粒状物水性定着剤（１）を、１５〜２０秒／ＮＫ２カップ・室温に希釈し、１００ｇ／ｍ２（塗液塗布量）となるようスプレー塗装した。スプレー塗装後すぐに、図４に示される粒状物散布装置を用いて、上記粒状印刷材Ａを２００ｇ／ｍ２の散布量でスレート板の全面に散布した。次いで、図２の孔版印刷システムを用いて、上記粒状印刷材Ｂを１００ｇ／ｍ２の散布量でスレート板の絵柄部分（すなわちスレート板の一部面）に散布した。これらの粒状印刷材の散布は、粒状物水性定着剤（１）塗装後２０秒以内に行った。
次いで、製造例１９によって調製された水性クリヤー塗料組成物（１）を、１５〜２０秒／ＮＫ２カップ・室温に希釈し、粒状印刷材の散布から１分後に、１００ｇ／ｍ２（塗液塗布量）となるようスプレー塗装した。その後、室温で３分間セッティングし、次いで１００℃オーブンで１０分間、加熱乾燥した。これにより、石柄模様を有する絵柄印刷塗膜が得られた。
【００９７】
実施例２０
１６ｍｍ厚さの石柄エンボスが付されたスレート板（目地なし）を４０℃に加熱し、オーデタイト  シーラー（日本ペイント社製、アクリルエマルション系塗料組成物）  ３０ｇ／ｍ２（固形分）をスプレー塗装した。次いで加熱乾燥して、シーラー層を形成した。
スレート板を５５℃に昇温した後、得られたシーラー層の上に、オーデパワー中塗クリーム色（日本ペイント社製）  ３５ｇ／ｍ２（固形分）をスプレー塗装し、次いで加熱乾燥して水性ベース塗膜を形成した。
スレート板を６５℃に昇温した後、製造例７で調製した粒状物水性定着剤（１）を、１５〜２０秒／ＮＫ２カップ・室温に希釈し、１００ｇ／ｍ２（塗液塗布量）となるようスプレー塗装した。スプレー塗装後すぐに、図４に示される粒状物散布装置を用いて、上記粒状印刷材Ａを２００ｇ／ｍ２の散布量でスレート板の全面に散布した。次いで、図２の孔版印刷システムを用いて、上記粒状印刷材Ｂを５０ｇ／ｍ２の散布量でスレート板の絵柄部分（すなわちスレート板の一部面）に散布し、次いでこの孔版印刷システムを用いて、上記粒状印刷材Ｃを５０ｇ／ｍ２の散布量でスレート板の絵柄部分（すなわちスレート板の一部面）に散布した。これらの粒状印刷材の散布は、粒状物水性定着剤（１）塗装後２０秒以内に行った。
次いで、製造例１９によって調製された水性クリヤー塗料組成物（１）を、１５〜２０秒／ＮＫ２カップ・室温に希釈し、粒状印刷材の散布から１分後に、１００ｇ／ｍ２（塗液塗布量）となるようスプレー塗装した。その後、室温で３分間セッティングし、次いで１００℃オーブンで１０分間、加熱乾燥した。これにより、石柄模様を有する絵柄印刷塗膜が得られた。
【００９８】
実施例２１
１６ｍｍ厚さのレンガ柄エンボスが付されたスレート板（目地あり）を４０℃に加熱し、オーデタイト  シーラー（日本ペイント社製、アクリルエマルション系塗料組成物）  ３０ｇ／ｍ２（固形分）をスプレー塗装した。次いで加熱乾燥して、シーラー層を形成した。
スレート板を５５℃に昇温した後、得られたシーラー層の上に、オーデパワー中塗グレー（日本ペイント社製）  ３５ｇ／ｍ２（固形分）をスプレー塗装し、次いで加熱乾燥した。次いでスレート板を６５℃に昇温した後、オーデパワー上塗りベージュ色（日本ペイント社製）を、ロール塗装で、２０ｇ／ｍ２（固形分）の量で塗装し、次いで加熱乾燥した。こうして、スレート板の凸部に上塗りベージュ塗料が塗装された、水性ベース塗膜を形成した。
スレート板を６５℃に昇温した後、製造例７で調製した粒状物水性定着剤（１）を、ロール塗装で、４０ｇ／ｍ２（塗液塗布量）となるよう塗装した。こうして、スレート板の凸部に粒状物水性定着剤（１）が塗装された。次いで図４に示される粒状物散布装置を用いて、上記粒状印刷材Ｄを２００ｇ／ｍ２の散布量でスレート板の全面に散布した。次いで、図２の孔版印刷システムを用いて、上記粒状印刷材Ｂを２０ｇ／ｍ２の散布量でスレート板の絵柄部分（すなわちスレート板の一部面）に散布した。これらの粒状印刷材の散布は、粒状物水性定着剤（１）塗装後２０秒以内に行った。その後、余剰の粒状印刷材をエアーブローで除去した。
次いで、製造例１９によって調製された水性クリヤー塗料組成物（１）を、１５〜２０秒／ＮＫ２カップ・室温に希釈し、粒状印刷材の散布から１分後に、１００ｇ／ｍ２（塗液塗布量）となるようスプレー塗装した。その後、室温で３分間セッティングし、次いで１００℃オーブンで１０分間、加熱乾燥した。これにより、レンガ柄模様を有する絵柄印刷塗膜が得られた。
【産業上の利用可能性】
【００９９】
本発明によって、鮮映で均一な画質が得られるうえ、従来の印刷方式では表現できなかった凹凸による触感までをも表現することができる絵柄印刷塗膜および粒状物水性定着剤を提供できることが確認された。本発明の絵柄印刷塗膜は、このような凹凸感触が優れることに加えて、耐温水性および促進耐候性にも優れているため、建材ボードの絵柄印刷塗膜として非常に好適なものである。
【図面の簡単な説明】
【０１００】
【図１】本発明の絵柄印刷塗膜の断面図である。
【図２】孔版印刷装置の概略構成図である。
【図３】図２の孔版印刷装置付近の拡大断面図である。
【図４】粒状印刷材を全面に落下させることができる粒状物散布装置の概略構成図である。
【符号の説明】
【０１０１】
１      建材ボード
２      シーラー層
３      水性ベース塗膜
４      粒状物水性定着剤膜
５      粒状印刷材
６      水性クリヤー塗膜
１０    絵柄印刷塗膜
１１    孔版印刷装置
１２    搬送装置
１３    固着装置
２１Ａ  孔版
２２    ドクターユニット
２３    粒状印刷材均し装置
２４    版カバー
２５    孔つまり対策用エアーノズル
２６    粒状印刷材
２７    版孔
２８    ドクター
３１    建材ボード
３２    搬送コンベヤー
３３    第１の粒状印刷材回収装置
３４    第２の粒状印刷材回収装置
３５    粒状印刷材循環手段
３６    ヒーター
３７    固着装置部コンベヤー
【図１】
2010005836.tif 000011
【図２】
2010005836.tif 000012
【図３】
2010005836.tif 000013
【図４】
2010005836.tif 000014